(57)【要約】【課題】画像濃度、画像定着性、及び屈曲性に優れる、水系インクに関する。【解決手段】着色剤粒子及びポリエステル樹脂粒子を含有する水系インクであって、  着色剤粒子及びポリエステル樹脂粒子が、それぞれ同一又は異なる、ビスフェノールＡのアルキレンオキサイド付加物を７０モル％以上含有するアルコール成分と芳香族ジカルボン酸を５０モル％以上含有するカルボン酸成分との重縮合物であるポリエステル樹脂Ａを含み、かつ、該ポリエステル樹脂Ａの軟化点が１２５℃以上１６０℃以下である、水系インク。【選択図】なし【特許請求の範囲】
【請求項１】
着色剤粒子及びポリエステル樹脂粒子を含有する水系インクであって、
着色剤粒子及びポリエステル樹脂粒子が、それぞれ同一又は異なる、ビスフェノールＡのアルキレンオキサイド付加物を７０モル％以上含有するアルコール成分と芳香族ジカルボン酸を５０モル％以上含有するカルボン酸成分との重縮合物であるポリエステル樹脂Ａを含み、かつ、該ポリエステル樹脂Ａの軟化点が１２５℃以上１６０℃以下である、水系インク。
【請求項２】
前記着色剤粒子及び前記ポリエステル樹脂粒子の少なくとも一方における前記ポリエステル樹脂Ａが、架橋構造を有する、請求項１に記載の水系インク。
【請求項３】
前記着色剤粒子及び前記ポリエステル樹脂粒子の少なくとも一方における前記ポリエステル樹脂Ａのカルボン酸成分が、３価以上の多価カルボン酸を７モル％以上２５モル％以下含有する、請求項１又は２に記載の水系インク。
【請求項４】
前記ポリエステル樹脂Ａのガラス転移温度が、６０℃以上８５℃以下である、請求項１〜３のいずれかに記載の水系インク。
【請求項５】
前記着色剤粒子に含まれるポリエステル樹脂Ａのアルコール成分中のビスフェノールＡのアルキレンオキサイド付加物の含有量Ａｌｃ（モル％）と、前記ポリエステル樹脂粒子に含まれるポリエステル樹脂Ａのアルコール成分中のビスフェノールＡのアルキレンオキサイド付加物の含有量Ａｌｒ（モル％）とが、下記の関係式（１）を満たす、請求項１〜４のいずれかに記載の水系インク。
｜Ａｌｃ−Ａｌｒ｜  ≦  ３０    （１）
【請求項６】
前記着色剤粒子に含まれるポリエステル樹脂Ａのカルボン酸成分中の芳香族ジカルボン酸の含有量Ｃａｃ（モル％）と、前記ポリエステル樹脂粒子に含まれるポリエステル樹脂Ａのカルボン酸成分中の芳香族ジカルボン酸の含有量Ｃａｒ（モル％）とが、下記の関係式（２）を満たす、請求項１〜５のいずれかに記載の水系インク。
｜Ｃａｃ−Ｃａｒ｜  ≦  ３０    （２）
【請求項７】
前記着色剤粒子に含まれるポリエステル樹脂Ａの軟化点Ｔｍｃ（℃）と、前記ポリエステル樹脂粒子に含まれるポリエステル樹脂Ａの軟化点Ｔｍｒ（℃）とが、下記の関係式（３）を満たす、請求項１〜６のいずれかに記載の水系インク。
｜Ｔｍｃ−Ｔｍｒ｜  ≦  ３０    （３）
【発明の詳細な説明】
【技術分野】
【０００１】
本発明は、水系インクに関する。
【背景技術】
【０００２】
商品包装印刷や広告などに用いられる商業用ラベル印刷等の分野では、ポリエチレンテレフタレート、ポリ塩化ビニル、ポリエチレン、ポリプロピレン、ナイロン等の樹脂製記録媒体に対し、従来、溶剤系インクやＵＶ硬化インク等によって印刷が行われてきた。これに対し、環境負荷の低減、省エネルギー、安全性等の観点から、水系インクを用いる印刷方法として、インクジェット記録方式やフレキソ印刷方式、さらにはグラビア印刷方式の活用が求められている。特に、インクジェット記録方式は、非常に微細なノズルからインク液滴を記録部材に直接吐出し、付着させて、文字や画像を得る記録方式であり、フルカラー化が容易で、かつ安価であり、記録部材として普通紙が使用可能、被印字物に対して非接触、という数多くの利点があるため普及が著しい。そこで、樹脂製記録媒体に対しても、インクジェット記録方式の活用が試みられている。
【０００３】
特許文献１には、顔料粒子及びポリエステル樹脂粒子を含有するインクジェット記録用水系インクであって、顔料粒子が、顔料とポリエステル樹脂（Ａ）とを、質量比［顔料／ポリエステル樹脂（Ａ）］５５／４５〜９０／１０で含有し、顔料粒子中の顔料と、顔料粒子中のポリエステル樹脂（Ａ）及びポリエステル樹脂粒子を構成するポリエステル樹脂（Ｂ）の合計量との質量比［顔料／ポリエステル樹脂（Ａ＋Ｂ）］が、１０／９０〜４０／６０である、インクジェット記録用水系インクが記載されている。当該水系インクは、インクの吐出性と、記録媒体への画像の定着性と、印刷物の光沢性とに優れると記載されている。
【０００４】
特許文献２には、酸価が８ｍｇＫＯＨ／ｇ以上、ガラス転移温度が４０〜１２０℃であるポリエステル樹脂を含有するポリエステル樹脂水性分散体であって、ポリエステル樹脂は、構成する酸成分としてイソフタル酸を含有せず、かつテレフタル酸９５〜１００モル％、及びトリメリット酸１〜５モル％を含有し、構成するアルコール成分としてビスフェノール類のアルキレンオキサイド誘導体を２５〜８０モル％含有することを特徴とするポリエステル樹脂水性分散体が記載されている。当該分散体は、得られる被膜の耐水性、耐溶剤性に加え、耐屈曲性にも優れると記載されている。
【先行技術文献】
【特許文献】
【０００５】
【特許文献１】特開２０１５−２８１１４号公報
【特許文献２】特開２０１２−７２３０８号公報
【発明の概要】
【発明が解決しようとする課題】
【０００６】
従来の水系インクを用いて、インクジェット記録方法により、ポリエステルフィルム製の記録媒体へ画像を形成すると、その画像濃度、更には、画像の剥離を防止する画像定着性、及び、ポリエステルフィルムの折り曲げによる画像の剥離又はヒビ割れの発生を防止する屈曲性の観点から、改善の余地があった。
本発明は、画像濃度、画像定着性、及び屈曲性に優れる、水系インクに関する。
【課題を解決するための手段】
【０００７】
本発明は、着色剤粒子及びポリエステル樹脂粒子を含有する水系インクであって、
着色剤粒子及びポリエステル樹脂粒子が、それぞれ同一又は異なる、ビスフェノールＡのアルキレンオキサイド付加物を７０モル％以上含有するアルコール成分と芳香族ジカルボン酸を５０モル％以上含有するカルボン酸成分との重縮合物であるポリエステル樹脂Ａを含み、かつ、該ポリエステル樹脂Ａの軟化点が１２５℃以上１６０℃以下である、水系インクに関する。
【発明の効果】
【０００８】
本発明によれば、画像濃度、画像定着性、及び屈曲性に優れる、水系インクを提供できる。
【発明を実施するための形態】
【０００９】
［水系インク］
本発明の水系インクは、着色剤粒子及びポリエステル樹脂粒子を含有する。
着色剤粒子及びポリエステル樹脂粒子は、それぞれ同一又は異なる、ビスフェノールＡのアルキレンオキサイド付加物を７０モル％以上含有するアルコール成分と芳香族ジカルボン酸を５０モル％以上含有するカルボン酸成分との重縮合物であるポリエステル樹脂Ａを含み、かつ、該ポリエステル樹脂Ａの軟化点が１２５℃以上１６０℃以下である。
なお、本明細書において、「水系インク」とは、液体媒体中４０質量％以上が水であるインクを意味する。
上記水系インクは、画像濃度、画像定着性、及び屈曲性に優れる。
【００１０】
上記水系インクがこのような効果を奏する理由は定かではないが次のように考えられる。
水系インクに含まれる着色剤粒子とポリエステル樹脂粒子は、いずれもポリエステル樹脂Ａを含有することから相溶性が高く、また、比較的高軟化点であることから水系インク中の溶剤に対し、可塑化されにくく安定性が向上することにより、凝集し難く平滑なインク膜を形成することが可能なため、画像濃度が高くなると考えられる。
水系インクに含まれる顔料粒子とポリエステル樹脂粒子は、ビスフェノールＡのアルキレンオキシ付加物及び芳香族ジカルボン酸の芳香環由来の剛直な骨格により、印刷直後の水性媒体が完全には乾燥していない段階であっても強固な膜の形成が可能なため初期定着に優れ、さらに乾燥後の塗膜強度も高いため屈曲性に優れるものと考えられる。
【００１１】
＜ポリエステル樹脂粒子＞
ポリエステル樹脂粒子は、画像濃度、画像定着性、及び屈曲性の観点から、ポリエステル樹脂Ａを含む。
〔ポリエステル樹脂Ａ〕
ポリエステル樹脂Ａは、アルコール成分とカルボン酸成分とを重縮合して得られる、すなわちアルコール成分とカルボン酸成分との重縮合物である。
ポリエステル樹脂Ａは、画像濃度、画像定着性、及び屈曲性をより向上させる観点から、好ましくは架橋構造を有する。
ここで、架橋構造とは、ポリエステル鎖中に複数の分岐単位が導入されている構造を意味する。架橋構造は、アルコール成分として、３価以上の多価アルコールを含む、又は、酸成分として３価以上の多価カルボン酸を含むことで導入できる。これらの中でも、酸成分として３価以上の多価カルボン酸を含むことが好ましい。
【００１２】
≪アルコール成分≫
アルコール成分は、画像濃度、画像定着性、及び屈曲性の観点から、ビスフェノールＡのアルキレンオキサイド付加物を７０モル％以上含有する。
ビスフェノールＡのアルキレンオキサイド付加物の含有量は、画像濃度、画像定着性、及び屈曲性をより向上させる観点から、アルコール成分中、好ましくは８０モル％以上、より好ましくは８５モル％以上、更に好ましくは９０モル％以上であり、そして、１００モル％以下であり、そして、好ましくは１００モル％である。
ビスフェノールＡのアルキレンオキシド付加物は、好ましくは下記一般式（Ｉ）で表される化合物である。
【００１３】
【化１】
2018177989.tif 000002
【００１４】
一般式（Ｉ）において、ＯＲ１、及びＲ２Ｏは、いずれもアルキレンオキシ基であり、好ましくは、それぞれ独立に炭素数１以上４以下のアルキレンオキシ基であり、より好ましくは、エチレンオキシ基又はプロピレンオキシ基である。
ｘ及びｙは、アルキレンオキシドの付加モル数に相当する。更に、カルボン酸成分との反応性の観点から、ｘとｙの和の平均値は、好ましくは２以上であり、そして、好ましくは７以下、より好ましくは５以下、更に好ましくは３以下である。
また、ｘ個のＯＲ１とｙ個のＲ２Ｏは、各々同一であっても異なっていてもよいが、同一であることが好ましい。ビスフェノールＡのアルキレンオキシド付加物は、１種を単独で又は２種以上を組み合わせて使用してもよい。これらの中でも、ビスフェノールＡのプロピレンオキシド付加物、ビスフェノールＡのエチレンオキシド付加物が好ましい。
【００１５】
アルコール成分は、ビスフェノールＡのアルキレンオキサイド付加物以外の他のアルコール成分を含んでいてもよい。
他のアルコール成分としては、例えば、ビスフェノールＡのアルキレンオキサイド付加物以外のジオール、３価以上の多価アルコール等が挙げられる。
ジオールとしては、例えば、主鎖炭素数２以上１２以下の脂肪族ジオール、ビスフェノールＡのアルキレンオキサイド付加物以外の芳香族ジオール（以下、「他の芳香族ジオール」ともいう）、及び脂環式ジオールが挙げられる。
【００１６】
脂肪族ジオールとしては、例えば、エチレングリコール、１，２−プロパンジオール、１，３−プロパンジオール、１，４−ブタンジオール、１，６−ヘキサンジオール、１，８−オクタンジオール、１，９−ノナンジオール、１，１０−デカンジオール、１，１２−ドデカンジオールが挙げられる。
脂肪族ジオールは、好ましくは第二級炭素原子に結合したヒドロキシ基を有する炭素数３以上６以下の脂肪族ジオールである。
第二級炭素原子に結合したヒドロキシ基を有する炭素数３以上６以下の脂肪族ジオールとしては、例えば、１，２−プロパンジオール、１，２−ブタンジオール、１，３−ブタンジオール、２，３−ブタンジオール、１，２−ペンタンジオール、１，４−ペンタンジオール、２，４−ペンタンジオール、１，２−ヘキサンジオール、１，５−ヘキサンジオール、２，５−ヘキサンジオール、３，３−ジメチル−１，２−ブタンジオールが挙げられる。これらの中でも、１，２−プロパンジオール、２，３−ブタンジオールが好ましく、１，２−プロパンジオールがより好ましい。
主鎖炭素数２以上１２以下の脂肪族ジオールの含有量は、アルコール成分中、好ましくは３０モル％以下、より好ましくは２５モル％以下、更に好ましくは１０モル％以下であり、そして、好ましくは０モル％である。
【００１７】
他の芳香族ジオールとしては、ハイドロキノン等の２価フェノール、ビスフェノールＦ（４，４’−ジヒドロキシジフェニルメタン）、及びビスフェノールＳ（４，４’−ジヒドロキシジフェニルスルホン）等のアルキレンオキサイド付加物が挙げられる。
他の芳香族ジオールの含有量は、好ましくは３０モル％以下、より好ましくは２５モル％以下、より好ましくは１０モル％以下であり、そして、好ましくは０モル％である。
【００１８】
脂環式ジオールとしては、例えば、シクロヘキサンジオール、水素添加ビスフェノールＡ、シクロヘキサンジメタノールが挙げられる。
脂環式ジオールの含有量は、アルコール成分中、好ましくは１モル％以上、より好ましくは２モル％以上であり、そして、好ましくは３０モル％以下、より好ましくは２５モル％以下である
なお、上記アルコール成分は、１種を単独で又は２種以上を組み合わせて使用することができる。
【００１９】
≪カルボン酸成分≫
カルボン酸成分は、画像濃度、画像定着性、及び屈曲性の観点から、芳香族ジカルボン酸を５０モル％以上含有する。
なお、カルボン酸成分には、カルボン酸のみならず、それらの無水物及びそれらの炭素数１以上３以下のアルキルエステル等も含まれる。すなわち、本明細書中では、単にカルボン酸の名称のみを記載している場合、そのカルボン酸の無水物及び炭素数１以上３以下のアルキルエステルも含めて記載されているものとする。
芳香族ジカルボン酸の含有量は、画像濃度、画像定着性、及び屈曲性をより向上させる観点から、カルボン酸成分中、好ましくは５５モル％以上、より好ましくは６０モル％以上、更に好ましくは７０モル％以上であり、そして、１００モル％以下、好ましくは９５モル％以下、より好ましくは９０モル％以下である。
芳香族ジカルボン酸としては、例えば、フタル酸、イソフタル酸、テレフタル酸が挙げられる。これらの中でも、テレフタル酸が好ましい。
【００２０】
カルボン酸成分は、芳香族ジカルボン酸以外の他のカルボン酸成分を含んでいてもよい。
他のカルボン酸成分としては、例えば、脂肪族ジカルボン酸、脂環式ジカルボン酸、３価以上の多価カルボン酸が挙げられる。
【００２１】
脂肪族ジカルボン酸としては、例えば、フマル酸、アジピン酸、セバシン酸、マレイン酸、アゼライン酸、コハク酸、炭素数１以上２０以下のアルキル基又は炭素数２以上２０以下のアルケニル基で置換されたコハク酸が挙げられる。炭素数１以上２０以下のアルキル基又は炭素数２以上２０以下のアルケニル基で置換されたコハク酸としては、例えば、ドデシルコハク酸、ドデセニルコハク酸、オクテニルコハク酸が挙げられる。これらの中でも、フマル酸が好ましい。
脂肪族ジカルボン酸の含有量は、カルボン酸成分中、好ましくは１モル％以上、より好ましくは２モル％以上であり、そして、好ましくは４０モル％以下、より好ましくは３０モル％以下、更に好ましくは２０モル％以下、更に好ましくは１０モル％以下である。
【００２２】
脂環式ジカルボン酸としては、例えば、シクロヘキサンジカルボン酸が挙げられる。
脂環式ジカルボン酸の含有量は、カルボン酸成分中、好ましくは４０モル％以下、より好ましくは３０モル％以下、更に好ましくは２０モル％以下、更に好ましくは１０モル％以下であり、そして、好ましくは０モル％である。
【００２３】
カルボン酸成分は、ポリエステル樹脂Ａに架橋構造を導入し、画像濃度、画像定着性、及び屈曲性をより向上させる観点から、好ましくは３価以上の多価カルボン酸を含む。
３価以上の多価カルボン酸としては、画像濃度、画像定着性、及び屈曲性をより向上させる観点から、３価以上の多価芳香族カルボン酸が好ましく、３価の芳香族カルボン酸がより好ましい。
３価以上の多価芳香族カルボン酸の炭素数は、好ましくは８以上、より好ましくは９以上、そして、好ましくは１６以下、より好ましくは１４以下である。
３価以上の多価カルボン酸としては、トリメリット酸、２，５，７−ナフタレントリカルボン酸、ピロメリット酸等が挙げられる。
これらの中でも、トリメリット酸、又はその無水物が好ましく、トリメリット酸無水物がより好ましい。
３価以上の多価カルボン酸の含有量は、カルボン酸成分中、画像濃度、画像定着性、及び屈曲性をより向上させる観点から、好ましくは７モル％以上、より好ましくは１０モル％以上、更に好ましくは１５モル％以上であり、そして、好ましくは４５モル％以下、より好ましくは３０モル％以下、更に好ましくは２５モル％以下、更に好ましくは２０モル％以下である。
上記カルボン酸成分は、１種を単独で又は２種以上を組み合わせて使用することができる。
【００２４】
ポリエステル樹脂Ａ中のアルコール成分のヒドロキシ基（ＯＨ基）に対するカルボン酸成分のカルボキシ基（ＣＯＯＨ基）の当量比（ＣＯＯＨ基／ＯＨ基）は、画像濃度、画像定着性、及び屈曲性をより向上させる観点から、好ましくは０．６５以上、より好ましくは０．８０以上であり、そして、好ましくは１．２以下、より好ましくは１．１以下である。
【００２５】
〔ポリエステル樹脂Ａの製造方法〕
ポリエステル樹脂Ａは、カルボン酸成分とアルコール成分とを、重縮合反応させることによって製造することができる。例えば、アルコール成分とカルボン酸成分とを不活性ガス雰囲気中にて、必要に応じエステル化触媒及び重合禁止剤を用いて、１２０℃以上２５０℃以下の温度で重縮合することにより製造することができる。
エステル化触媒としては、例えば、酸化ジブチル錫、ジ（２−エチルヘキサン酸）錫等の錫化合物、チタンジイソプロピレートビストリエタノールアミネート等のチタン化合物が挙げられる。
エステル化触媒の使用量は、カルボン酸成分とアルコール成分との総量１００質量部に対して、好ましくは０．０１質量部以上、より好ましくは０．１質量部以上であり、そして、好ましくは１．５質量部以下、より好ましくは１．０質量部以下である。
また、必要に応じてラジカル重合禁止剤を使用することができる。ラジカル重合禁止剤としては、例えば、４−ｔｅｒｔ−ブチルカテコールが挙げられる。ラジカル重合禁止剤の使用量は、カルボン酸成分とアルコール成分との総量１００質量部に対して、好ましくは０．０１質量部以上、より好ましくは０．０５質量部以上であり、また、好ましくは０．５質量部以下、より好ましくは０．１質量部以下である。
【００２６】
〔ポリエステル樹脂Ａの物性〕
ポリエステル樹脂Ａの軟化点は、画像濃度、画像定着性、及び屈曲性の観点から、１２５℃以上１６０℃以下であり、画像濃度、画像定着性、及び屈曲性をより向上させる観点から、好ましくは１３０℃以上、より好ましくは１３５℃以上、更に好ましくは１４０℃以上であり、そして、好ましくは１５８℃以下、より好ましくは１５０℃以下である。
上記範囲内に調整する手段は特に限定されるものではないが、例えば、原料モノマーの種類及びその比率、並びに反応温度、反応時間、冷却速度等の製造条件により適宜調整することができる。
【００２７】
ポリエステル樹脂Ａのガラス転移温度は、画像濃度、画像定着性、及び屈曲性をより向上させる観点から、好ましくは４０℃以上、より好ましくは６０℃以上、更に好ましくは７０℃以上、更に好ましくは７５℃以上であり、そして、好ましくは１００℃以下、より好ましくは９０℃以下、更に好ましくは８５℃以下、更に好ましくは８０℃以下である。
【００２８】
ポリエステル樹脂Ａの酸価は、画像濃度、画像定着性、及び屈曲性をより向上させる観点から、好ましくは５ｍｇＫＯＨ／ｇ以上、より好ましくは１０ｍｇＫＯＨ／ｇ以上、更に好ましくは１５ｍｇＫＯＨ／ｇ以上であり、そして、好ましくは４０ｍｇＫＯＨ／ｇ以下、より好ましくは３０ｍｇＫＯＨ／ｇ以下、更に好ましくは２５ｍｇＫＯＨ／ｇ以下である。
【００２９】
ポリエステル樹脂Ａの水酸基価は、画像濃度、画像定着性、及び屈曲性をより向上させる観点から、好ましくは５ｍｇＫＯＨ／ｇ以上、より好ましくは１０ｍｇＫＯＨ／ｇ以上、更に好ましくは１２ｍｇＫＯＨ／ｇ以上、更に好ましくは１５ｍｇＫＯＨ／ｇ以上であり、そして、好ましくは８０ｍｇＫＯＨ／ｇ以下、より好ましくは６０ｍｇＫＯＨ／ｇ以下、更に好ましくは４０ｍｇＫＯＨ／ｇ以下、更に好ましくは３０ｍｇＫＯＨ／ｇ以下である。
【００３０】
ポリエステル樹脂の軟化点、ガラス転移温度、酸価、及び水酸基価は、その原料となるポリエステル樹脂について実施例記載の方法によって得られた値である。なお、ポリエステル樹脂を２種以上混合して使用する場合は、その軟化点、ガラス転移温度、酸価、及び水酸基価は、各々２種以上のポリエステル樹脂の混合物として、実施例記載の方法によって得られた値である。
上記ポリエステル樹脂のガラス転移温度、酸価、及び水酸基価は、いずれも、ポリエステル樹脂の製造に用いるモノマーの種類、配合比率、重縮合の温度、反応時間を適宜調節することにより所望のものを得ることができる。
【００３１】
〔ポリエステル樹脂粒子の製造方法〕
ポリエステル樹脂粒子は、ポリエステル樹脂Ａを含む樹脂を水性媒体中に分散して、ポリエステル樹脂粒子の分散液として得る方法により製造することが好ましい。
水性媒体としては、水を主成分とするものが好ましい。水性媒体中の水の含有量は、樹脂粒子分散液の分散安定性を向上させる観点及び環境安全性の観点から、好ましくは８０質量％以上、より好ましくは９０質量％以上であり、そして、１００質量％以下であり、そして、更に好ましくは１００質量％である。水としては、脱イオン水、イオン交換水又は蒸留水が好ましく用いられる。水以外の成分としては、メタノール、エタノール、イソプロパノール、ブタノール等のアルコール系溶媒；アセトン、メチルエチルケトン等のケトン系溶媒；テトラヒドロフラン等のエーテル系溶媒等の水に溶解する有機溶媒が挙げられる。
【００３２】
ポリエステル樹脂粒子の分散液を得る方法としては、ポリエステル樹脂Ａを含む樹脂を水性媒体に添加して分散機等によって分散処理を行う方法、ポリエステル樹脂を含む樹脂に水性媒体を徐々に添加して転相乳化させる方法等が挙げられる。これらの中でも、転相乳化による方法が好ましい。
転相乳化法としては、まず、ポリエステル樹脂を含む樹脂を有機溶媒に溶解させ、次いで、この溶液に水性媒体を添加して転相し、その後、有機溶媒を除去することが好ましい。以下、転相乳化法について述べる。
【００３３】
〔転相乳化法〕
まず、ポリエステル樹脂Ａを含む樹脂を有機溶媒に溶解させて、ポリエステル樹脂を含む溶液を得る。
複数種のポリエステル樹脂Ａ又はポリエステル樹脂Ａ以外の樹脂を含む場合には、予め、これらポリエステル樹脂Ａとその他の樹脂とを混合したものを用いてもよいが、これらの樹脂を同時に有機溶媒に添加して溶解させ、ポリエステル樹脂Ａを含む溶液を得てもよい。
ポリエステル樹脂Ａを含む溶液を得る方法としては、ポリエステル樹脂Ａを含む樹脂及び有機溶媒を容器に入れて溶解させ、次いで塩基性水溶液を容器に入れ、撹拌器によって撹拌して溶液を得る方法が好ましい。ポリエステル樹脂Ａを含む樹脂の有機溶媒への溶解操作、及びその後の塩基性水溶液の添加は、通常、有機溶媒の沸点以下の温度で行う。
有機溶媒としては、ポリエステル樹脂Ａを含む樹脂を溶解し、乳化物からの除去が容易である観点から、アセトン、メチルエチルケトン等の炭素数１以上３以下のアルキル基を有するジアルキルケトンが好ましく、メチルエチルケトンがより好ましい。
【００３４】
有機溶媒とポリエステル樹脂Ａを含む樹脂との質量比〔有機溶媒／樹脂〕は、樹脂を溶解し水性媒体への転相を容易にする観点、樹脂粒子分散液の分散安定性をより向上させる観点から、好ましくは３０／１００以上、より好ましくは５０／１００以上、更に好ましくは７０／１００以上であり、そして、好ましくは５００／１００以下、より好ましくは３００／１００以下、更に好ましくは２００／１００以下、更に好ましくは１５０／１００以下である。
【００３５】
また、ポリエステル樹脂Ａを含む樹脂の水性媒体への親和性を向上させ、樹脂粒子分散液の分散安定性をより向上させる観点から、塩基性化合物により、樹脂中の酸基を中和することが好ましい。
塩基性化合物としては、例えば、水酸化ナトリウム、水酸化カリウム、炭酸ナトリウム、炭酸カリウム、炭酸水素ナトリウム、炭酸水素カリウム、アンモニア、ジエチルエタノールアミン等のアルカノールアミンが挙げられる。
樹脂の酸基に対する塩基性化合物の使用当量（モル％）は、樹脂粒子の分散安定性をより向上させる観点から、好ましくは１０モル％以上、より好ましくは３０モル％以上、更に好ましくは５０モル％以上であり、そして、好ましくは１５０モル％以下、より好ましくは１２０モル％以下、更に好ましくは１００モル％以下である。
なお、塩基性化合物の使用当量（モル％）は、次の式によって求めることができる。塩基性化合物の使用当量は、１００モル％以下の場合、中和度と同義であり、下記式で中和剤の使用当量が１００モル％を超える場合には、中和剤が樹脂の酸基に対して過剰であることを意味し、この時の樹脂の中和度は１００モル％とみなす。
塩基性化合物の使用当量（モル％）＝〔｛塩基性化合物の添加質量（ｇ）／塩基性化合物の当量｝／［｛樹脂の酸価（ｍｇＫＯＨ／ｇ）×樹脂の質量（ｇ）｝／（５６×１０００）］〕×１００
【００３６】
次に、樹脂を含む溶液に水性媒体を添加して、転相し、ポリエステル樹脂Ａを含む樹脂粒子の水系分散液を得る。
水性媒体を添加する際の温度は、樹脂粒子分散液の分散安定性をより向上させる観点から、好ましくは１０℃以上、より好ましくは２０℃以上、更に好ましくは２５℃以上であり、そして、好ましくは８０℃以下、より好ましくは７５℃以下である。
【００３７】
水性媒体の添加速度は、樹脂粒子分散液の分散安定性をより向上させる観点から、転相が終了するまでは、樹脂粒子を構成する樹脂１００質量部に対して、好ましくは０．５質量部／分以上、より好ましくは１質量部／分以上、更に好ましくは３質量部／分以上、更に好ましくは５質量部／分以上であり、そして、好ましくは１００質量部／分以下、より好ましくは５０質量部／分以下、更に好ましくは２０質量部／分以下、更に好ましくは１５質量部／分以下である。転相後、樹脂粒子が得られた後の水性媒体の添加速度には制限はない。
水性媒体の添加量は、水系分散液の生産性をより向上させる観点から、樹脂粒子を構成する樹脂１００質量部に対して、好ましくは５０質量部以上、より好ましくは１００質量部以上、更に好ましくは１５０質量部以上であり、そして、好ましくは９００質量部以下、より好ましくは５００質量部以下、更に好ましくは４００質量部以下である。
【００３８】
転相乳化の後に、必要に応じて、転相乳化で得られた分散液から有機溶媒を除去してもよい。有機溶媒の除去方法は、特に限定されず、任意の方法を用いることができるが、水と溶解しているため蒸留するのが好ましい。
このようにして得られたポリエステル樹脂粒子の水系分散液は、金網等で濾過し、粗大粒子等を除去するのが好ましい。また、有機溶媒の除去を行った場合には、有機溶媒とともに水も共沸して減じているため、水を添加して固形分濃度を調整することが好ましい。
【００３９】
ポリエステル樹脂粒子の水系分散液の固形分濃度は、好ましくは５質量％以上、より好ましくは１０質量％以上、更に好ましくは２０質量％以上、更に好ましくは２５質量％以上であり、そして、好ましくは５０質量％以下、より好ましくは４５質量％以下、更に好ましくは４０質量％以下、更に好ましくは３５質量％以下である。
ポリエステル樹脂粒子の水系分散液のｐＨは、好ましくは６．０以上、より好ましくは６．５以上、更に好ましくは６．８以上であり、そして、好ましくは９．０以下、より好ましくは８．０以下、更に好ましくは７．５以下である。
【００４０】
ポリエステル樹脂粒子中、ポリエステル樹脂Ａの含有量は、好ましくは７０質量％以上、より好ましくは８０質量％以上、更に好ましくは９０質量％以上であり、そして、１００質量％以下であり、そして、好ましくは１００質量％である。
ポリエステル樹脂粒子の含有量は、水系インク中、好ましくは１質量％以上、より好ましくは２質量％以上、更に好ましくは３質量％以上であり、そして、好ましくは２０質量％以下、より好ましくは１５質量％以下、更に好ましくは１０質量％以下である。
【００４１】
＜着色剤粒子＞
着色剤粒子は、画像濃度、画像定着性、及び屈曲性の観点から、ポリエステル樹脂Ａを含む。
ポリエステル樹脂Ａは、上述のポリエステル樹脂粒子で例示したポリエステル樹脂Ａが好適に用いられる。着色剤粒子のポリエステル樹脂粒子Aにおいて、アルコール成分、カルボン酸成分、その他物性は上述のポリエステル樹脂粒子と同様の範囲が好適例として挙げられる。
【００４２】
着色剤粒子及びポリエステル樹脂粒子が、それぞれ同一又は異なる、ポリエステル樹脂Ａを含む。つまり、着色剤粒子に用いられるポリエステル樹脂Ａは、ポリエステル樹脂粒子に用いられるポリエステル樹脂Ａと同一であっても異なっていてもよい。
画像濃度、画像定着性、及び屈曲性をより向上させる観点から、着色剤粒子に含まれるポリエステル樹脂Ａのアルコール成分中のビスフェノールＡのアルキレンオキサイド付加物の含有量Ａｌｃ（モル％）と、ポリエステル樹脂粒子に含まれるポリエステル樹脂Ａのアルコール成分中のビスフェノールＡのアルキレンオキサイド付加物の含有量Ａｌｒ（モル％）とが、好ましくは下記の関係式（１）を満たす。
｜Ａｌｃ−Ａｌｒ｜  ≦  ３０    （１）
｜Ａｌｃ−Ａｌｒ｜は、画像濃度、画像定着性、及び屈曲性をより向上させる観点から、好ましくは２５以下、より好ましくは１０以下、更に好ましくは５以下であり、そして、０以上であり、そして、好ましくは０である。
【００４３】
画像濃度、画像定着性、及び屈曲性をより向上させる観点から、着色剤粒子に含まれるポリエステル樹脂Ａのカルボン酸成分中の芳香族ジカルボン酸の含有量Ｃａｃ（モル％）と、ポリエステル樹脂粒子に含まれるポリエステル樹脂Ａのカルボン酸成分中の芳香族ジカルボン酸の含有量Ｃａｒ（モル％）とが、好ましくは下記の関係式（２）を満たす。
｜Ｃａｃ−Ｃａｒ｜  ≦  ３０    （２）
｜Ｃａｃ−Ｃａｒ｜は、画像濃度、画像定着性、及び屈曲性をより向上させる観点から、好ましくは２５以下、より好ましくは１０以下、更に好ましくは５以下であり、そして、０以上であり、そして、好ましくは０である。
【００４４】
画像濃度、画像定着性、及び屈曲性をより向上させる観点から、着色剤粒子に含まれるポリエステル樹脂Ａの軟化点Ｔｍｃ（℃）と、ポリエステル樹脂粒子に含まれるポリエステル樹脂Ａの軟化点Ｔｍｒ（℃）とが、好ましくは、下記の関係式（３）を満たす。
｜Ｔｍｃ−Ｔｍｒ｜  ≦  ３０    （３）
｜Ｃａｃ−Ｃａｒ｜は、画像濃度、画像定着性、及び屈曲性をより向上させる観点から、好ましくは２０以下、より好ましくは１２以下、更に好ましくは５以下であり、そして、０以上であり、そして、好ましくは０である。
【００４５】
〔着色剤〕
着色剤は、顔料、染料のいずれであってもよい。
着色剤としては、顔料、疎水性染料、水溶性染料（酸性染料、反応染料、直接染料等）等が挙げられる。これらの中でも、顔料、疎水性染料が好ましく、顔料がより好ましい。
【００４６】
顔料は、無機顔料及び有機顔料のいずれであってもよい。また、必要に応じて、それらと体質顔料を併用することもできる。
無機顔料としては、例えば、カーボンブラック、金属酸化物が挙げられる。黒色インクにおいては、カーボンブラックが好ましい。
有機顔料としては、例えば、アゾ顔料、ジアゾ顔料、フタロシアニン顔料、キナクリドン顔料、イソインドリノン顔料、ジオキサジン顔料、ペリレン顔料、ペリノン顔料、チオインジゴ顔料、アントラキノン顔料、キノフタロン顔料が挙げられる。
色相は特に限定されず、イエロー、マゼンタ、シアン、ブルー、レッド、オレンジ、グリーン等の有彩色顔料をいずれも用いることができる。
有機顔料としては、好ましくは、Ｃ．Ｉ．ピグメントイエロー、Ｃ．Ｉ．ピグメントレッド、Ｃ．Ｉ．ピグメントオレンジ、Ｃ．Ｉ．ピグメントバイオレット、Ｃ．Ｉ．ピグメントブルー、及びＣ．Ｉ．ピグメントグリーンからなる群から選ばれる１種以上の各品番製品が挙げられる。
【００４７】
なお、疎水性染料とは、１００ｇの水中（２０℃）における溶解度が、好ましくは６質量％未満の染料のことをいう。疎水性染料としては、油溶性染料、分散染料等が挙げられる。
油溶性染料としては、例えば、Ｃ．Ｉ．ソルベントブラック、Ｃ．Ｉ．ソルベントイエロー、Ｃ．Ｉ．ソルベントレッド、Ｃ．Ｉ．ソルベントバイオレット、Ｃ．Ｉ．ソルベントブルー、Ｃ．Ｉ．ソルベントグリーン、及びＣ．Ｉ．ソルベントオレンジからなる群から選ばれる１種以上の各品番製品が挙げられ、オリヱント化学株式会社、ＢＡＳＦ社等から市販されている。
上記の染料は、単独で又は２種以上を任意の割合で混合して用いることができる。
着色剤は、１種を単独で又は２種以上を組み合わせて任意の割合で混合して用いることができる。
【００４８】
（着色剤粒子の製造方法）
着色剤粒子は、例えば、ポリエステル樹脂Ａ、有機溶媒、着色剤、水、及び必要に応じて中和剤、界面活性剤等を含有する混合物を分散処理して、着色剤を含有するポリマー粒子の分散体を得たのち、該分散体から前記有機溶媒を除去して、ポリエステル樹脂Ａを含む着色剤粒子の水系分散液を得る方法で製造することができる。
【００４９】
有機溶媒は、上述の有機溶媒を用いることができる。
ポリエステル樹脂Ａの酸基を塩基性化合物により中和してもよい。
【００５０】
分散体の分散方法に特に制限はない。公知の混練機、分散機等を用いて着色剤を含有するポリマー粒子の体積平均粒径（ＤＶ）を所望の粒径とするよう制御することが好ましい。得られた分散体から、公知の方法で有機溶媒を除去することで、着色剤粒子の水系分散液を得ることができる。
着色剤粒子の水系分散液は、金網等で濾過し、粗大粒子等を除去するのが好ましい。着色剤粒子を架橋処理したり、後述の水系インク中に任意に添加される、有機溶媒、防腐剤、防黴剤等の各種添加剤を、着色剤粒子の水系分散液に添加してもよい。
【００５１】
着色剤粒子の体積平均粒径（ＤＶ）は、インクの画像濃度を向上させる観点から、好ましくは４０ｎｍ以上、より好ましくは５０ｎｍ以上であり、そして、好ましくは２００ｎｍ以下、より好ましくは１５０ｎｍ以下である。
着色剤粒子の体積平均粒径（ＤＶ）は、動的光散乱法で測定されるものであり、具体的には実施例の方法によって測定される。
【００５２】
着色剤粒子の水系分散液の固形分濃度は、好ましくは５質量％以上、より好ましくは１０質量％以上、更に好ましくは１５質量％以上であり、そして、好ましくは５０質量％以下、より好ましくは４５質量％以下、更に好ましくは４０質量％以下、更に好ましくは３５質量％以下である。
【００５３】
着色剤とポリエステル樹脂Ａの質量比〔着色剤／ポリエステル樹脂Ａ〕は、好ましくは４０／６０以上、より好ましくは５０／５０以上、更に好ましくは６０／４０以上であり、そして、好ましくは９０／１０以下、より好ましくは８０／２０以下、更に好ましくは７５／２５以下である。
着色剤粒子の含有量は、水系インク中、好ましくは２質量％以上、より好ましくは３質量％以上、更に好ましくは５質量％以上であり、そして、好ましくは２０質量％以下、より好ましくは１５質量％以下、更に好ましくは１０質量％以下である。
着色剤の含有量は、水系インク中、好ましくは１質量％以上、より好ましくは２質量％以上、更に好ましくは３質量％以上であり、そして、好ましくは２５質量％以下、より好ましくは１５質量％以下、更に好ましくは１０質量％以下である。
【００５４】
着色剤粒子とポリエステル樹脂粒子の質量比〔着色剤粒子／ポリエステル樹脂粒子〕は、画像濃度、画像定着性、及び屈曲性をより向上させる観点から、水系インク中、好ましくは１０／９０以上、より好ましくは２０／８０以上、更に好ましくは２５／７５以上であり、そして、好ましくは８０／２０以下、より好ましくは７０／３０以下、更に好ましくは６０／４０以下、更に好ましくは５５／４５以下である。
【００５５】
［水系インクのその他の成分］
水系インクは、例えば、有機溶媒、浸透剤、分散剤、界面活性剤、粘度調整剤、消泡剤、防腐剤、防黴剤、防錆剤、ｐＨ調整剤、酸化防止剤、紫外線吸収剤等の各種添加剤を含有してもよい。
有機溶媒としては、例えば、多価アルコール、多価アルコールアルキルエーテル、多価アルコールアリールエーテル、環状カーボネート、含窒素複素環化合物、アミド、アミン、含硫黄化合物が挙げられる。
【００５６】
多価アルコールとしては、例えば、エチレングリコール、ジエチレングリコール、トリエチレングリコール、ポリエチレングリコール、プロピレングリコール、ジプロピレングリコール、トリプロピレングリコール、ポリプロピレングリコール、１，３−プロパンジオール、１，２−ブタンジオール、１，３−ブタンジオール、２，３−ブタンジオール、１，４−ブタンジオール、３−メチル−１，３−ブタンジオール、１，５−ペンタンジオール、１，２−ヘキサンジオール、１，６−ヘキサンジオール、２−メチル−２，４−ペンタンジオール、テトラエチレングリコール、グリセリン、１，２，６−ヘキサントリオール、１，２，４−ブタントリオール、１，２，３−ブタントリオール、３−メチル−１，３，５−ペンタントリオール、２−エチル−１，３−ヘキサンジオール、２，２，４−トリメチル−１，３−ペンタンジオールが挙げられる。
多価アルコールアルキルエーテルとしては、例えば、エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノイソブチルエーテル、テトラエチレングリコールモノメチルエーテル、プロピレングリコールモノエチルエーテル、ジプロピレングリコールモノブチルエーテル、ジプロピレングリコールモノメチルエーテル、トリプロピレングリコールモノメチルエーテル、トリプロピレングリコールモノブチルエーテルが挙げられる。
【００５７】
多価アルコールアリールエーテルとしては、例えば、エチレングリコールモノフェニルエーテル、エチレングリコールモノベンジルエーテルが挙げられる。
環状カーボネートとしては、例えば、エチレンカーボネート、プロピレンカーボネートが挙げられる。
含窒素複素環化合物としては、例えば、Ｎ−メチル−２−ピロリドン、Ｎ−ヒドロキシエチル−２−ピロリドン、１，３−ジメチルイミダゾリジノン、ε−カプロラクタムが挙げられる。
アミドとしては、例えば、ホルムアミド、Ｎ−メチルホルムアミド、Ｎ，Ｎ−ジメチルホルムアミドが挙げられる。
アミンとしては、例えば、モノエタノ−ルアミン、ジエタノールアミン、トリエタノールアミン、モノエチルアミン、ジエチルアミン、トリエチルアミンが挙げられる。
含硫黄化合物としては、例えば、ジメチルスルホキシド、スルホラン、チオジエタノール、チオジグリコールが挙げられる。
有機溶媒は、１種を単独で又は２種以上を組み合わせて使用してもよいが、２種以上を組み合わせて使用することが好ましい。
これらの中でも、多価アルコール、多価アルコールアルキルエーテル、及び含窒素複素環化合物から選ばれる少なくとも１種又は２種以上が好ましく、ジエチレングリコール、プロピレングリコール、ジプロピレングリコール、１，２−ブタンジオール、１，２−ヘキサンジオール、グリセリン、ジエチレングリコールモノメチルエーテル、ジプロピレングリコールモノメチルエーテル、及び２−ピロリドンから選ばれる１種又は２種以上がより好ましい。
【００５８】
有機溶媒の含有量は、水系インク中、好ましくは５質量％以上、より好ましくは１０質量％以上であり、そして、好ましくは４０質量％以下、より好ましくは３５質量％以下である。
【００５９】
界面活性剤としては、例えば、ノニオン性界面活性剤、アニオン性界面活性剤、両性界面活性剤、シリコーン系界面活性剤、フッ素系界面活性剤が挙げられる。
ノニオン性界面活性剤としては、例えば、ポリオキシエチレンアルキルエーテル等のグリコールエーテル、アセチレングリコール又はそのポリオキシアルキレン付加物、ポリオキシエチレンアルキルフェニルエーテル、ポリオキシエチレンアルキルエステル、ポリオキシエチレンソルビタン脂肪酸エステルが挙げられる。
アニオン性界面活性剤としては、例えば、ポリオキシエチレンアルキルエーテル酢酸塩、ドデシルベンゼンスルホン酸塩、琥珀酸エステルスルホン酸塩、ラウリル酸塩、ポリオキシエチレンアルキルエーテルサルフェートの塩が挙げられる。
両性界面活性剤としては、例えば、ラウリルアミノプロピオン酸塩、ラウリルジメチルベタイン、ステアリルジメチルベタイン、ラウリルジヒドロキシエチルベタイン、ラウリルジメチルアミンオキシド、ミリスチルジメチルアミンオキシド、ステアリルジメチルアミンオキシド、ジヒドロキシエチルラウリルアミンオキシドが挙げられる。
【００６０】
シリコーン系界面活性剤としては、例えば、ポリエステル変性シリコーン、ポリエーテル変性シリコーンが挙げられる。
フッ素系界面活性剤としては、例えば、パーフルオロアルキルスルホン酸化合物、パーフルオロアルキルカルボン酸化合物、パーフルオロアルキルリン酸エステル化合物、パーフルオロアルキルエチレンオキサイド付加物が挙げられる。
界面活性剤は、１種を単独で又は２種以上を組み合わせて使用してもよい。
これらの中でも、ノニオン性界面活性剤及びシリコーン系界面活性剤から選ばれる少なくとも１種が好ましく、グリコールエーテル、アセチレングリコール又はそのポリオキシアルキレン付加物、ポリエステル変性シリコーン、及びポリエーテル変性シリコーンから選ばれる少なくとも１種がより好ましく、グリコールエーテル、及び、アセチレングリコール又はそのポリオキシアルキレン付加物から選ばれる少なくとも１種が更に好ましく、アセチレングリコール又はそのポリオキシアルキレン付加物、及びポリオキシエチレンアルキルエーテルから選ばれる少なくとも１種が更に好ましい。
【００６１】
界面活性剤の含有量は、水系インク中、好ましくは０．１質量％以上、より好ましくは０．３質量％以上であり、そして、好ましくは５質量％以下、より好ましくは２質量％以下である。
【００６２】
消泡剤としては、例えば、シリコーン系消泡剤、ポリエーテル系消泡剤、脂肪酸エステル系消泡剤が挙げられる。
防腐剤及び防黴剤としては、例えば、１，２−ベンズイソチアゾリン−３−オン、デヒドロ酢酸ナトリウム、ソルビン酸ナトリウム、２−ピリジンチオール−１−オキサイドナトリウム、安息香酸ナトリウム、ペンタクロロフェノールナトリウムが挙げられる。
防錆剤としては、例えば、酸性亜硫酸塩、チオ硫酸ナトリウム、チオジグリコール酸アンモン、ジイソプロピルアンモニウムニトライト、四硝酸ペンタエリスリトールが挙げられる。
【００６３】
ｐＨ調整剤としては、調合されるインクに悪影響を及ぼすことなくｐＨを７以上に調整できるものであれば特に制限はなく、目的に応じて任意の物質を使用することができ、例えば、ジエタノールアミン、トリエタノールアミン等のアミン；水酸化リチウム、水酸化ナトリウム、水酸化カリウム等のアルカリ金属の水酸化物；炭酸リチウム、炭酸ナトリウム、炭酸カリウム等のアルカリ金属の炭酸塩；水酸化アンモニウム、第４級アンモニウム水酸化物が挙げられる。
酸化防止剤としては、例えば、フェノール系酸化防止剤（ヒンダードフェノール系酸化防止剤を含む）、アミン系酸化防止剤、硫黄系酸化防止剤、りん系酸化防止剤が挙げられる。
紫外線吸収剤としては、例えば、ベンゾフェノン系紫外線吸収剤、ベンゾトリアゾール系紫外線吸収剤、サリチレート系紫外線吸収剤が挙げられる。
【００６４】
水系インクの液体媒体中の水の含有量は、好ましくは４５質量％以上、より好ましくは５０質量％以上、更に好ましくは５５質量％以上であり、そして、好ましくは９５質量％以下、より好ましくは９０質量％以下、更に好ましくは８０質量％以下である。
水系インクに含まれる水の含有量は、インクの粘度を適正に保つ観点から、水系インク中、好ましくは３０質量％以上、より好ましくは４０質量％以上、更に好ましくは５０質量％以上、更に好ましくは５５質量％以上であり、そして、好ましくは９０質量％以下、より好ましくは８０質量％以下、更に好ましくは７５質量％以下である。
【００６５】
［水系インクの製造方法］
水系インクは、例えば、樹脂粒子の水系分散液と、着色剤を含有する水系分散液とを混合することで得られる。
ここでは、前述した任意成分の少なくとも１種を更に混合してもよい。混合には、例えば、各種撹拌装置を用いることができる。
水系インク中の、樹脂粒子、着色剤、及び水の好適含有量は、前述のとおりである。
【００６６】
［インクジェット記録方法］
水系インクは、インクジェット記録用のインクとして用いることができる。水系インクをインクジェット記録方法に用いる際の好適な態様としては、例えば、水系インクをインクジェット記録方式で樹脂製記録媒体に付着させた後、該水系インクが付着した樹脂製記録媒体を４０℃以上１２０℃以下に加熱する。
【００６７】
水系インクは、オフィス用印刷、並びに、カタログ、チラシ、パッケージ、ラベル等の商業及び産業用印刷のいずれにも使用することができる。商業及び産業用ラベル印刷に適している、ＰＥＴ（ポリエチレンテレフタレート）、ＰＶＣ（ポリ塩化ビニル）、ＰＰ（ポリプロピレン）、ＮＹ（ナイロン）等の非吸水性又は低吸水性の樹脂製記録媒体へ好適に用いることができることから、商業又は産業用印刷への使用に適している。
なお、本発明において、「非吸水性又は低吸水性」とは、記録媒体と水との接触時間１００ｍ秒における記録媒体の吸水量が０ｇ／ｍ2以上１０ｇ／ｍ2以下であることを意味する。
【００６８】
樹脂製記録媒体としては、好ましくはポリエチレンテレフタレートフィルム、ポリ塩化ビニルフィルム、ポリプロピレンフィルム及びナイロンフィルムから選ばれる少なくとも１種であり、より好ましくはポリエチレンテレフタレートフィルム及びナイロンフィルムから選ばれる少なくとも１種である。当該樹脂製記録媒体は、コロナ処理された基材を用いてもよい。
樹脂製フィルムの市販品としては、例えば、「ルミラーＴ６０」（東レ株式会社製、ポリエチレンテレフタレート）、「ＰＶＣ８０Ｂ  Ｐ」（リンテック株式会社製、塩化ビニル）、「ＤＧＳ−２１０ＷＨ」（ローランドディージー株式会社製、塩化ビニル）、「透明塩ビＲＥ−１３７」（株式会社ミマキエンジニアリング製、塩化ビニル）、「カイナスＫＥＥ７０ＣＡ」（リンテック株式会社製、ポリエチレン）、「ユポＳＧ９０  ＰＡＴ１」（リンテック株式会社製、ポリプロピレン）、「ＦＯＲ」，「ＦＯＡ」（以上、フタムラ化学株式会社製、ポリプロピレン）、「ボニールＲＸ」（興人フィルム＆ケミカルズ株式会社製、ナイロン）、「エンブレムＯＮＢＣ」（ユニチカ株式会社製、ナイロン）が挙げられる。
【００６９】
インクジェット記録方法は、公知のインクジェット記録装置を用いることができる。インクジェット記録装置としては、例えば、サーマル式インクジェット記録装置、ピエゾ式インクジェット記録装置が挙げられる。水系インクは、ピエゾ式のインクジェット記録用水系インクとして用いることがより好ましい。
樹脂製記録媒体の加熱温度は、各種樹脂記録媒体への優れた密着性を得る観点から、好ましくは５０℃以上、より好ましくは６０℃以上であり、そして、好ましくは１１０℃以下、より好ましくは１００℃以下である。
【実施例】
【００７０】
本実施例において各種物性は以下のとおりに測定し、評価は下記のとおり行った。
【００７１】
［測定方法］
〔ポリエステル樹脂の酸価及び水酸基価〕
ＪＩＳ  Ｋ００７０に準拠して測定する。ただし、ＪＩＳ  Ｋ００７０に規定されている溶媒を、エタノールとエーテルとの混合溶媒から、アセトンとトルエンとの混合溶媒（アセトン：トルエン＝１：１（容量比））に変更する。
【００７２】
〔ポリエステル樹脂の軟化点〕
フローテスター「ＣＦＴ−５００Ｄ」（株式会社島津製作所製）を用い、１ｇの試料を昇温速度６℃／ｍｉｎで加熱しながら、プランジャーにより１．９６ＭＰａの荷重を与え、直径１ｍｍ、長さ１ｍｍのノズルから押し出す。温度に対し、フローテスターのプランジャー降下量をプロットし、試料の半量が流出した温度を軟化点とする。
【００７３】
〔ポリエステル樹脂のガラス転移温度〕
示差走査熱量計「Ｑ−１００」（ティー エイ インスツルメント ジャパン株式会社製）を用いて、試料０．０１〜０．０２ｇをアルミパンに計量し、２００℃まで昇温した後、２００℃から降温速度１０℃／ｍｉｎで０℃まで冷却して測定用サンプルを調製する。その後、昇温速度１０℃／ｍｉｎで昇温し、吸熱の最大ピーク温度以下のベースラインの延長線とピークの立ち上がり部分からピークの頂点までの最大傾斜を示す接線との交点の温度をガラス転移温度とする。
【００７４】
〔樹脂粒子の体積平均粒径（Ｄｖ）〕
（１）測定装置：ゼータ電位・粒径測定システム「ＥＬＳＺ−２」（大塚電子株式会社製）
（２）測定条件：キュムラント解析法。測定する粒子の濃度が約５×１０ー３質量％になるように水で希釈した分散液を測定用セルに入れ、温度２５℃、積算回数１００回であり、分散溶媒の屈折率として水の屈折率（１．３３３）を入力する。
【００７５】
〔ポリエステル樹脂粒子の水系分散液の固形分濃度〕
赤外線水分計「ＦＤ−２３０」（株式会社ケツト科学研究所製）を用いて、水系分散液５ｇを乾燥温度１５０℃、測定モード９６（監視時間２．５分／変動幅０．０５％）の条件にて乾燥させ、水系分散液の水分（質量％）を測定した。固形分濃度は次の式に従って算出する。
固形分濃度（質量％）＝１００−水分（質量％）
【００７６】
〔ポリエステル樹脂粒子の水系分散液のｐＨ〕
ｐＨメーター「ＨＭ−２０Ｐ」（東亜ディーケーケー株式会社製）を用いて、２５℃で測定する。
【００７７】
［評価方法］
〔画像濃度の評価〕
インクジェットプリンター「ＩＰＳｉＯ ＧＸ ２５００」（株式会社リコー製、ピエゾ方式）に水系インクを充填し、アドビ社製のフォトショップ（登録商標）によりベタ印字の印刷パターン（横２０４ｍｍ×縦２７５ｍｍの大きさ）を作成し、吐出量が１４±２ｇ／ｍ２となるようにポリエステルフィルム「ルミラー７５Ｔ６０」（東レ株式会社製）に印刷し、１００℃のホットプレートに５分間のせた後、印刷物を２５℃、相対湿度５０％で２４時間放置後、印刷面の画像濃度を測定する。画像濃度の測定には分光光度計「Ｓｐｅｃｔｒｏ  Ｅｙｅ」（グレタグマクベス社製）を用い、測定条件を、観測光源Ｄ６５、観測視野２度、濃度基準をＤＩＮ１６５３６としシアンの色濃度成分の数値を読み取る。測定回数は測定する場所を変え、双方向印字の往路において印字された部分から５点、復路において印字された部分から５点をランダムに選び、合計１０点の平均値を求める。測定値が大きい方が良好である。
【００７８】
〔初期定着性の評価〕
インクジェットプリンター「ＩＰＳｉＯ ＧＸ２５００」（株式会社リコー製、ピエゾ方式）に水系インクを充填し、アドビ社製のフォトショップ（登録商標）によりベタ印字の印刷パターン（横２０４ｍｍ×縦２７５ｍｍの大きさ）を作成し、吐出量が１４±２ｇ／ｍ２となるようにポリエステルフィルム「ルミラー７５Ｔ６０」（東レ株式会社製）に印刷し、１００℃のホットプレートに１０秒間のせた後、セルロース製不織布「ベンコットＭ３−II」（旭化成株式会社製）に５００ｇ荷重（接触面積９００ｍｍ2）をかけて１０往復擦る。擦った後の印画物表面の損傷（傷）を目視で観察し、定着性を評価する。印画物表面の傷が少ない方が画像の定着性に優れる。下記基準により定着性を評価する。
Ａ：印画部表面に傷がなく、光沢の低下も認められない。
Ｂ：印画部表面に傷はないが、光沢が低下していることがわかる。
Ｃ：印画部表面に傷がある。
Ｄ：印画部表面が剥離しポリエステルフィルムの表面が露出する。
【００７９】
〔屈曲性の評価〕
インクジェットプリンター「ＩＰＳｉＯ ＧＸ ２５００」（株式会社リコー製、ピエゾ方式）に水系インクを充填し、アドビ社製のフォトショップ（登録商標）によりベタ印字の印刷パターン（横２０４ｍｍ×縦２７５ｍｍの大きさ）を作成し、吐出量が１４±２ｇ／ｍ２となるようにポリエステルフィルム「ルミラー７５Ｔ６０」（東レ株式会社製）に印刷し、１００℃のホットプレートに５分間のせた後、印画物を２５℃、相対湿度５０％で２４時間放置後、印画物を１８０℃に５０回折り曲げた後の印画物の損傷（剥離）を目視で観察し、屈曲性を評価する。印画物の剥離が少ない方が画像の定着性に優れる。下記基準により屈曲性を評価する。
Ａ：印画部の剥離がなく、ヒビ割れもない
Ｂ：印画部の剥離はないが、ヒビ割れが発生している
Ｃ：印画部の剥離がある
【００８０】
［ポリエステル樹脂の製造例］
製造例Ａ１〜Ａ３，Ａ５１：樹脂Ａ−１〜Ａ−３，Ａ−５１
温度計、ステンレス製攪拌棒、脱水管を有する流下式コンデンサー及び窒素導入管を装備した１０リットルの四つ口フラスコに表１に示す量の２，２−ビス（４−ヒドロキシフェニル）プロパン（２．２）ポリオキシプロピレン付加物、２，２−ビス（４−ヒドロキシフェニル）プロパン（２．０）ポリオキシエチレン付加物、テレフタル酸、及び２−エチルヘキサン酸錫（II）を入れ、窒素雰囲気下、撹拌しながら、２３５℃に昇温し、５時間維持した後、更にフラスコ内の圧力を下げ、８．３ｋＰａにて１時間維持した。その後、２００℃まで冷却し、大気圧に戻した後、無水トリメリット酸を入れ、２２０℃に昇温し、１時間維持した後に、更にフラスコ内の圧力を下げ、８．３ｋＰａにて軟化点が表１に示す温度に到達するまで反応させて樹脂Ａ−１〜Ａ−３，Ａ−５１を得た。得られた樹脂Ａ−１〜Ａ−３，Ａ−５１の物性を表１に示す。
【００８１】
製造例Ａ４：樹脂Ａ−４
温度計、ステンレス製攪拌棒、脱水管を有する流下式コンデンサー及び窒素導入管を装備した１０リットルの四つ口フラスコに表１に示す２，２−ビス（４−ヒドロキシフェニル）プロパン（２．２）ポリオキシプロピレン付加物、テレフタル酸及び２−エチルヘキサン酸錫（II）を入れ、窒素雰囲気下、撹拌しながら、２３５℃に昇温し、５時間維持した後、更にフラスコ内の圧力を下げ、８．３ｋＰａにて１時間維持した。その後、２００℃まで冷却し、大気圧に戻した後、フマル酸、無水トリメリット酸、４−ｔｅｒｔ−ブチルカテコールを加え、２１０℃の温度下で４時間維持した後に、更にフラスコ内の圧力を下げ、８．３ｋＰａにて軟化点が表１に示す温度に到達するまで反応させて、樹脂Ａ−４を得た。得られた樹脂Ａ−４の物性を表１に示す。
【００８２】
製造例Ａ５：樹脂Ａ−５
温度計、ステンレス製攪拌棒、脱水管を有する流下式コンデンサー及び窒素導入管を装備した１０リットルの四つ口フラスコに表１に示す量の２，２−ビス（４−ヒドロキシフェニル）プロパン（２．２）ポリオキシプロピレン付加物、２，２−ビス（４−ヒドロキシフェニル）プロパン（２．０）ポリオキシエチレン付加物、水素化ビスフェノールＡ、テレフタル酸、及び２−エチルヘキサン酸錫（II）を入れ、窒素雰囲気下、撹拌しながら、２３５℃に昇温し、８時間維持した後、更にフラスコ内の圧力を下げ、８．３ｋＰａにて１時間維持した。その後、２００℃まで冷却し、大気圧に戻した後、フマル酸、４−ｔｅｒｔ−ブチルカテコールを加え、２１０℃の温度下で４時間維持した後に、更にフラスコ内の圧力を下げ、８．３ｋＰａにて軟化点が表１に示す温度に到達するまで反応させて、樹脂Ａ−５を得た。得られた樹脂Ａ−５の物性を表１に示す。
【００８３】
製造例Ａ５２：樹脂Ａ−５２
原料モノマーの量を表１に示す量に変更し、２，２−ビス（４−ヒドロキシフェニル）プロパン（２．２）ポリオキシプロピレン付加物等とともに、表１に示す量のエチレングリコールを更に添加した以外は、製造例Ａ１と同様にして、樹脂Ａ−５２を得た。得られた樹脂Ａ−５２の物性を表１に示す。
【００８４】
製造例Ａ５３：樹脂Ａ−５３
原料モノマーの量を表１に示す量に変更し、２，２−ビス（４−ヒドロキシフェニル）プロパン（２．２）ポリオキシプロピレン付加物等とともに、表１に示す量の２，２−ビス（４−ヒドロキシフェニル）プロパン（２．０）ポリオキシエチレン付加物を更に添加した以外は、製造例Ａ４と同様にして、樹脂Ａ−５３を得た。得られた樹脂Ａ−５３の物性を表１に示す。
【００８５】
【表１−１】
2018177989.tif 000003
【００８６】
【表１−２】
2018177989.tif 000004
【００８７】
［顔料粒子の分散液の製造例］
製造例Ｐ１：顔料粒子の水分散液Ｐ−１
表２に示す種類及び配合でポリエステル樹脂をメチルエチルケトン（表中「ＭＥＫ」とする。）に溶かし、その中に中和剤として５質量％水酸化ナトリウム水溶液、及びイオン交換水を加え、１０℃以上１５℃以下でディスパー翼を用いて２０００ｒｐｍで１５分間撹拌混合を行なった。続いてシアン顔料（Ｃ．Ｉ．ピグメントブルー１５−３［表中では「ＰＢ１５−３」と示す］）を加え、１０℃以上１５℃以下でディスパー翼を用いて７０００ｒｐｍで３時間撹拌混合した。得られた分散液を１５０メッシュ濾過し、イオン交換水を１１０ｇ添加して希釈した後に、高圧ホモジナイザー「マイクロフルイダイザー、型式Ｍ−１１０Ｋ」（Ｍｉｃｒｏｆｌｕｉｄｉｃｓ社製）を用いて、１５０ＭＰａの圧力で１５パス分散処理した。
得られた分散液を、減圧下６０℃でメチルエチルケトンを除去し、更に一部の水を除去し、遠心分離し、液層部分を孔径１０μｍのフィルター（Ｐａｌｌ社製）で濾過して粗大粒子を除いた。固形分濃度２０％となるようにイオン交換水を混合後、前記孔径１０μｍのフィルターで濾過することで、顔料粒子の水分散液Ｐ−１を得た。得られた水分散液の物性等を表２に示す。
【００８８】
【表２】
2018177989.tif 000005
【００８９】
［ポリエステル樹脂粒子の水系分散液の製造例］
製造例Ｅ１〜Ｅ５，Ｅ５１〜Ｅ５３：ポリエステル樹脂粒子の水系分散液Ｅ−１〜Ｅ−５，Ｅ−５１〜Ｅ−５３
窒素導入管、還流冷却管、撹拌器「スリーワンモーターＢＬ３００」（新東科学株式会社製）及び熱電対を装備した１Ｌ四つ口フラスコに、表３に示す種類及び配合量のポリエステル樹脂を入れ、３０℃でメチルエチルケトン２００ｇと混合し溶解させた。次いで、表３に示す量の５質量％水酸化ナトリウム水溶液を添加して３０分撹拌後、３０℃撹拌下で２０ｍＬ／分の速度で脱イオン水全量を滴下した。次いで、６０℃に昇温した後、８０ｋＰａ〜３０ｋＰａに段階的に減圧していきながらメチルエチルケトンを留去した。２５℃まで冷却後、１５０メッシュの金網で濾過し、イオン交換水にて固形分３０質量％に調整し、ポリエステル樹脂粒子を含む水系分散液を得た。得られた水系分散液Ｅ−１〜Ｅ−５，Ｅ−５１〜Ｅ−５３の物性等を表３に示す。
【００９０】
【表３】
2018177989.tif 000006
【００９１】
［水系インクの製造］
実施例１〜４，７，比較例１〜３（水系インク１〜４，７，５１〜５３の製造）
１００ｍＬスクリュー管にプロピレングリコール（和光純薬工業株式会社製）２０．０質量部、１，２−ブタンジオール（和光純薬工業株式会社製）１０．０質量部、アセチレングリコール系界面活性剤「オルフィンＥ１０１０」（日信化学工業株式会社製）１．０質量部、及びイオン交換水２１．３質量部を混合し、マグネチックスターラーで室温で１５分間撹拌して、混合溶液を得た。
上記製造した顔料を含有する水系分散液２８．６質量部（顔料分換算４．０質量部（水系インク１００質量部中））をマグネチックスターラーで撹拌しながら、前記混合溶液を混合し、さらにポリエステル樹脂粒子を含む水系分散液１９．１質量部（固形分換算５．７質量部（水系インク１００質量部中））をスポイトで滴下しながら撹拌混合した。最後に孔径５．０μｍのフィルター「ミニザルト」（Ｓａｒｔｏｒｉｕｓ  Ｓｔｅｄｉｍ  Ｂｉｏｔｅｃｈ社製）で濾過し、水系インクを得た。得られた水系インクの評価結果を表４に示す。
【００９２】
実施例５（水系インク５の製造）
１００ｍＬスクリュー管にプロピレングリコール（和光純薬工業株式会社製）２０．０質量部、１，２−ブタンジオール（和光純薬工業株式会社製）１０．０質量部、アセチレングリコール系界面活性剤「オルフィンＥ１０１０」（日信化学工業株式会社製）１．０質量部、及びイオン交換水５．１質量部を混合し、マグネチックスターラーで室温で１５分間撹拌して、混合溶液を得た。
上記製造した顔料を含有する水系分散液２８．６質量部（顔料分換算４．０質量部（水系インク１００質量部中））をマグネチックスターラーで撹拌しながら、前記混合溶液を混合し、さらにポリエステル樹脂を含む水系分散液３５．３質量部（固形分換算１０．６質量部（水系インク１００質量部中））をスポイトで滴下しながら撹拌混合した。最後に孔径５．０μｍのフィルター「ミニザルト」（Ｓａｒｔｏｒｉｕｓ  Ｓｔｅｄｉｍ  Ｂｉｏｔｅｃｈ社製）で濾過し、水系インクを得た。得られた水系インクの評価結果を表４に示す。
【００９３】
実施例６（水系インク６の製造）
１００ｍＬスクリュー管にプロピレングリコール（和光純薬工業株式会社製）２０．０質量部、１，２ブタンジオール（和光純薬工業株式会社製）１０．０質量部、アセチレングリコール系界面活性剤「オルフィンＥ１０１０」（日信化学工業株式会社製）１．０質量部、及びイオン交換水３０．２質量部を混合し、マグネチックスターラーで室温で１５分間撹拌して、混合溶液を得た。
上記製造した顔料を含有する水系分散液２８．６質量部（顔料分換算４．０質量部（水系インク１００質量部中））をマグネチックスターラーで撹拌しながら、前記混合溶液を混合し、さらにポリエステル樹脂を含む水系分散液１０．２質量部（固形分換算３．１質量部（水系インク１００質量部中））をスポイトで滴下しながら撹拌混合した。最後に孔径５．０μｍのフィルター「ミニザルト」（Ｓａｒｔｏｒｉｕｓ  Ｓｔｅｄｉｍ  Ｂｉｏｔｅｃｈ社製）で濾過し、水系インクを得た。得られた水系インクの評価結果を表４に示す。
【００９４】
【表４−１】
2018177989.tif 000007
【００９５】
【表４−２】
2018177989.tif 000008
【００９６】
上述の実施例及び比較例から、着色剤粒子及びポリエステル樹脂粒子が所定のポリエステル樹脂Ａを含有することで、画像濃度、画像定着性、及び屈曲性に優れる、水系インクが得られることがわかる。